"a14~50重量の界面活性剤;並びにb0.05~4重量の少なくとも1種のポリマーを含む洗剤組成物であって、前記少なくとも1種のポリマーがi40~65重量のメタアクリル酸C1-C18アルキル、ここで、前記メタアクリル酸C1-C18アルキルの重量で少なくとも1/10はメタアクリル酸C4-C18アルキルに限定される;ii25~55重量のC3-C6カルボン酸モノマー;並びにiii0~20重量の構造H2C=CRCOXCH2CH2OnCHR’CH2OmRもしくはH2C=CRC6H4CCH32NHCO2CH2CH2OnCHR’CH2OmRのモノマー、式中、XはOもしくはNHであり、RはHもしくはCH3であり、R’はC1-C2アルキルであり、R’’はC8-C25アルキル、C8-C16アルキルフェニルもしくはC13-C36アルアルキルフェニルであり、nは平均数6~100であり、mは平均数0~50であり、ただしn≧m、かつmnは6~100である;の重合残基を含む、洗剤組成物。20~50重量の界面活性剤を含む請求項1に記載の洗剤組成物。ポリマー中のメタアクリル酸C1-C18アルキルの重量で少なくとも2/10がメタアクリル酸C4-C18アルキルに限定される、請求項2に記載の洗剤組成物。前記ポリマーを0.3~3重量含む請求項3に記載の洗剤組成物。界面活性剤を25~46重量含む請求項4に記載の洗剤組成物。前記ポリマーが、i42~60重量のメタアクリル酸C1-C18アルキル、ここで、前記メタアクリル酸C1-C18アルキルの重量で少なくとも2/10はメタアクリル酸C4-C8アルキルに限定される;ii28~58重量のC3-C6カルボン酸モノマー;並びにiii0~12重量の構造H2C=CRCOXCH2CH2OnCHR’CH2OmRもしくはH2C=CRC6H4CCH32NHCO2CH2CH2OnCHR’CH2OmRのモノマー、式中、XはOであり、R’’はC12-C22アルキルであり、nは15~30であり、mは0~5であり、並びにR’およびRはメチルである;の重合残基を含む、請求項5に記載の洗剤組成物。メタアクリル酸C1-C18アルキルがメタアクリル酸C1-C8アルキルに限定され、当該メタアクリル酸C1-C8アルキルの重量で少なくとも2/10がメタアクリル酸C4-C8アルキルに限定される、請求項1に記載の洗剤組成物。前記ポリマーを0.3~3重量含む請求項7に記載の洗剤組成物。前記ポリマーが、i42~60重量のメタアクリル酸C1-C18アルキル;ii28~58重量のC3-C6カルボン酸モノマー;並びにiii0~12重量の構造H2C=CRCOXCH2CH2OnCHR’CH2OmRもしくはH2C=CRC6H4CCH32NHCO2CH2CH2OnCHR’CH2OmRのモノマー、式中、XはOであり、R’’はC12-C22アルキルであり、nは15~30であり、mは0~5であり、並びにR’およびRはメチルである;の重合残基を含む、請求項8に記載の洗剤組成物。メタアクリル酸C1-C8アルキルの重量で少なくとも3/10がメタアクリル酸C4-C8アルキルに限定される請求項9に記載の洗剤組成物。本発明により解決される課題はアクリル系ポリマーを含む高-界面活性剤洗剤組成物を提供することである。本発明は、a14~50重量の界面活性剤;並びにb0.05~4重量の少なくとも1種のポリマーを含む洗剤組成物であって、前記少なくとも1種のポリマーがi40~65重量のメタアクリル酸C1-C18アルキル、ここで、前記メタアクリル酸C1-C18アルキルの重量で少なくとも1/10はメタアクリル酸C4-C18アルキルに限定される;ii25~55重量のC3-C6カルボン酸モノマー;並びにiii0~20重量の構造H2C=CRCOXCH2CH2OnCHR’CH2OmRもしくはH2C=CRC6H4CCH32NHCO2CH2CH2OnCHR’CH2OmRのモノマー、式中、XはOもしくはNHであり、RはHもしくはCH3であり、R’はC1-C2アルキルであり、R’’はC8-C25アルキル、C8-C16アルキルフェニルもしくはC13-C36アルアルキルフェニルであり、nは平均数6~100であり、mは平均数0~50であり、ただしn≧m、かつmnは6~100である;の重合残基を含む、洗剤組成物に関する。他に特定されない限りは、全てのパーセンテージは重量パーセンテージ重量であり、全ての比率は重量比であり、並びに他に示されない限りは全ての温度は°C単位である。室温でなされる測定は20~25°Cでなされた。重量平均分子量Mwは、当該技術分野において知られている様に、ポリマーを加水分解し、不溶性物質を濾別し、次いでポリアクリル酸標準を用いるゲル浸透クロマトグラフィーGPCを行うことによって測定される。GPCの技術はModernSizeExclusionChromatography現在のサイズ排除クロマトグラフィ,W.W.Yauヨー,J.J.Kirklandカークランド,D.D.Blyブライ;Wiley-Interscienceウイリー-インターサイエンス,1979年およびAGuidetoMaterialsCharacterizationandChemicalAnalysis物質の特徴付けおよび化学分析についての指針,J.P.Sibiliaシビリア;VCH,1988年、第81~84ページに詳細に論じられている。本明細書において報告される分子量はダルトンの単位である。本明細書において使用される場合、用語メタアクリルはアクリルもしくはメタクリルをいう。C3-C6カルボン酸モノマーは1もしくは2つのカルボン酸基を有するモノエチレン性不飽和化合物、例えば、メタアクリル酸、マレイン酸、フマル酸、イタコン酸、マレイン酸無水物、クロトン酸などである。アルキル基は、直鎖もしくは分岐であり得る飽和ヒドロカルビル基である。アルアルキル基はアリール基で置換されたアルキル基である。アルアルキル基の例には、例えば、ベンジル、2-フェニルエチルおよび1-フェニルエチルが挙げられる。アルアルキルフェニル基は、1以上のアルアルキル置換基を有するフェニル基、例えば、2,4,6-トリス1-フェニルエチルフェニルである。好ましくは、ポリマーはアクリル系ポリマー、すなわち、少なくとも50重量、好ましくは少なくとも70重量、好ましくは少なくとも80重量、好ましくは少なくとも90重量、好ましくは少なくとも95重量、好ましくは少なくとも98重量のアクリル系モノマーの重合残基を有するポリマーである。アクリル系モノマーには、メタアクリル酸、およびそのC1-C25アルキルもしくはヒドロキシアルキルエステル、例えば、構造H2C=CRCO2CH2CH2OnCHR’CH2OmRのモノマー;クロトン酸、イタコン酸、フマル酸、マレイン酸、マレイン酸無水物、メタアクリルアミド、メタアクリロニトリル、並びにクロトン酸、イタコン酸、フマル酸もしくはマレイン酸のアルキルもしくはヒドロキシアルキルエステルが挙げられる。アクリル系ポリマーは他の重合モノマー残基、例えば、非イオン性メタアクリラートエステル、カチオン性モノマー、H2C=CRC6H4CCH32NHCO2CH2CH2OnCHR’CH2OmR、H2C=CRCOXCH2CH2OnCHR’CH2OmR、モノ不飽和ジカルボキシラート、ビニルエステル、ビニルアミド例えば、N-ビニルピロリドンなど、スルホン化アクリル系モノマー、ビニルスルホン酸、ハロゲン化ビニル、リン含有モノマー、複素環式モノマー、スチレンおよび置換スチレンを含むこともできる。好ましくは、ポリマーは5重量以下、好ましくは3重量以下、好ましくは2重量以下、好ましくは1重量以下しか硫黄-もしくはリン-含有モノマーを含まない。好ましくは、ポリマーは少なくとも150,000、好ましくは少なくとも180,000、好ましくは少なくとも200,000、好ましくは少なくとも300,000の重量平均分子量Mwを有する。ある場合には、特にポリマーが架橋されている場合には、Mwが極端に高くても、例えば、10,000,000の高さでもよい。好ましくは、Mwは5,000,000以下、好ましくは2,000,000以下、好ましくは1,000,000以下である。好ましくは、洗剤組成物は水を35~85重量含む。好ましくは、洗剤組成物は水を少なくとも40重量、好ましくは少なくとも45重量、好ましくは少なくとも50重量、好ましくは少なくとも60重量を含む。好ましくは、洗剤組成物は水を80重量以下、好ましくは70重量以下、好ましくは60重量以下、好ましくは50重量以下、好ましくは45重量以下、好ましくは40重量以下しか含まない。好ましくは、洗剤組成物は20°Cで液体もしくはゲルである。界面活性剤はカチオン性、アニオン性、非イオン性、脂肪酸金属塩、両性イオン性もしくはベタイン界面活性剤でありうる。好ましくは、界面活性剤は、アニオン性および非イオン性界面活性剤から選択される少なくとも1種の界面活性剤を含む。好ましくは、非イオン性界面活性剤は少なくとも8個の炭素原子を有するアルキル基、並びに少なくとも5個の重合されたエチレンオキシドもしくはプロピレンオキシド残基を有する。好ましくは、アニオン性界面活性剤は、少なくとも10個の炭素原子を有するアルキル基およびアニオン性基好ましくはスルホナートおよびカルボキシラートから選択されるを有する。アニオン性界面活性剤はエチレンオキシドの重合残基を有することができ、および/または芳香環、例えば線状アルキルベンゼンスルホナートを有することができる。あるアニオン性界面活性剤は脂肪酸アルカリ金属塩である。好ましくは、洗剤組成物は少なくとも15重量、好ましくは少なくとも17重量、好ましくは少なくとも20重量、好ましくは少なくとも25重量、好ましくは少なくとも30重量、好ましくは少なくとも35重量、好ましくは少なくとも40重量の界面活性剤を含む。好ましくは、洗剤組成物は46重量以下、好ましくは42重量以下、好ましくは38重量以下、好ましくは34重量以下しか界面活性剤を含まない。好ましくは、洗剤組成物は少なくとも6重量、好ましくは少なくとも8重量、好ましくは少なくとも10重量、好ましくは少なくとも12重量、好ましくは少なくとも14重量の線状アルキルベンゼンスルホナートを含む。好ましくは、洗剤組成物は20重量以下、好ましくは18重量以下、好ましくは16重量以下しか線状アルキルベンゼンスルホナートを含まない。好ましくは、手作業食器洗浄のための配合物は5~25、好ましくは10~22、好ましくは15~20のアルキルエトキシラートスルファートAEOS;並びに15~30、好ましくは15~25の全界面活性剤濃度を含む。場合によっては、配合物はアルキルアミンオキシド界面活性剤を含んでいてもよい。ある実施形態においては、好ましくは、洗剤組成物が界面活性剤を25重量以下しか含まない場合には、ポリマー中のメタアクリル酸C1-C18アルキルの少なくとも3/10、好ましくは少なくとも4/10、好ましくは少なくとも5/10はメタアクリル酸C4-C18アルキルに限定され;好ましくは、メタアクリル酸C1-C18アルキルはメタアクリル酸C1-C8アルキルに限定され、およびメタアクリル酸C4-C18アルキルはメタアクリル酸C4-C8アルキル、好ましくはアクリル酸C4-C8アルキル、好ましくはアクリル酸ブチルBAに限定される。ある実施形態においては、洗剤組成物が界面活性剤を20重量以下しか含まない場合に、これら限定は存在する。洗剤組成物は、洗剤の全重量に対するポリマー固形分基準で計算して0.05~4重量の少なくとも1種のポリマーを含む。好ましくは、洗剤組成物は、少なくとも0.2重量、好ましくは少なくとも0.3重量、好ましくは少なくとも0.4重量、好ましくは少なくとも0.5重量、好ましくは少なくとも0.6重量、好ましくは少なくとも0.8重量のポリマーを含む。好ましくは、洗剤組成物は3.5重量以下、好ましくは3重量以下、好ましくは2.5重量以下、好ましくは2重量以下、好ましくは1.5重量以下のポリマーを含む。1種より多いポリマーが存在する場合には、このポリマーの合計量は上記限度内である。洗剤組成物は5~30重量、好ましくは8~20重量の他の成分、例えば、溶媒例えば、プロピレングリコール、エタノール;典型的には1~12重量、香料、酵素、レオロジー調整剤、塩例えば、クエン酸ナトリウム、ポリカルボキシラート分散剤、合成クレイ例えば、ラポナイト、炭酸水素および/または二ケイ酸ナトリウム/カリウム、並びに他のキレート剤、例えば、メチルグリシンN,N-二酢酸MGDA、グルタミン酸N,N-二酢酸GLDA、2-ヒドロキシエチルイミノ二酢酸HEIDAまたはその塩、例えば、ナトリウム塩も含むことができる。好ましくは、ポリマーは少なくとも42重量、好ましくは少なくとも44重量、好ましくは少なくとも46重量、好ましくは少なくとも48重量、好ましくは少なくとも50重量、好ましくは少なくとも52重量、好ましくは少なくとも55重量、好ましくは少なくとも58重量のメタアクリル酸C1-C18アルキルの重合残基を含む。好ましくは、ポリマーは62重量以下、好ましくは60重量以下、好ましくは55重量以下、好ましくは52重量以下、好ましくは50重量以下のメタアクリル酸C1-C18アルキルの重合残基を含む。好ましくは、メタアクリル酸C1-C18アルキル残基はメタアクリル酸C1-C12アルキル残基、好ましくはメタクリル酸C4-C12アルキルもしくはアクリル酸C1-C12アルキル残基、好ましくはメタアクリル酸C1-C8アルキル残基、好ましくはメタクリル酸C4-C8アルキルもしくはアクリル酸C1-C8アルキル残基、好ましくはメタアクリル酸C1-C6アルキル残基、好ましくはメタクリル酸C4-C6アルキルもしくはアクリル酸C1-C6アルキル残基、好ましくはメタアクリル酸C2-C12アルキル残基、好ましくはメタクリル酸C4-C12アルキルもしくはアクリル酸C2-C12アルキル残基、好ましくはアクリル酸C1-C8アルキル残基、好ましくはアクリル酸C2-C8アルキル残基に限定される。好ましくは、メタアクリル酸C1-C18アルキルの重量で少なくとも2/10、好ましくは少なくとも3/10、好ましくは少なくとも4/10、好ましくは少なくとも5/10はメタアクリル酸C4-C18アルキルに限定される。好ましくは、メタアクリル酸C1-C18アルキルの重量で少なくとも2/10、好ましくは少なくとも3/10、好ましくは少なくとも4/10、好ましくは少なくとも5/10はメタアクリル酸C4-C8アルキルに限定される。好ましくは、ポリマーはメタアクリル酸C1-C18アルキルではないメタアクリラートエステルの重合残基を15重量以下、好ましくは10重量以下、好ましくは7重量以下、好ましくは4重量以下しか含まない。好ましくは、ポリマーは少なくとも27重量、好ましくは少なくとも30重量、好ましくは少なくとも33重量、好ましくは少なくとも36重量、好ましくは少なくとも38重量、好ましくは少なくとも40重量のC3-C6カルボン酸モノマーの重合残基を含む。好ましくは、ポリマーは50重量以下、好ましくは48重量以下、好ましくは45重量以下、好ましくは40重量以下、好ましくは35重量以下のC3-C6カルボン酸モノマーの重合残基を含む。好ましくは、C3-C6カルボン酸モノマーはC3-C4カルボン酸モノマーであり、好ましくはメタアクリル酸、好ましくはメタクリル酸MAAである。好ましくは、ポリマーは30重量以下、好ましくは28重量以下、好ましくは26重量以下、好ましくは22重量以下のアクリル酸AAの重合残基を含む。好ましくは、ポリマーが少なくとも15重量のアクリル酸メチルの重合残基を含む場合には、このポリマーは少なくとも45重量、好ましくは少なくとも50重量、好ましくは少なくとも55重量のメタアクリル酸C1-C18アルキルの重合残基を含む。好ましくは、ポリマーが少なくとも25重量のアクリル酸メチルの重合残基を含む場合には、このポリマーは少なくとも50重量、好ましくは少なくとも55重量、好ましくは少なくとも60重量のメタアクリル酸C1-C18アルキルの重合残基を含む。好ましくは、ポリマーが少なくとも25重量のアクリル酸メチルの重合残基を含む場合には、このポリマーは少なくとも10重量、好ましくは少なくとも12重量、好ましくは少なくとも14重量、好ましくは少なくとも16重量のアクリル酸の重合残基を含む。好ましくは、ポリマーは、構造H2C=CRCOXCH2CH2OnCHR’CH2OmRもしくはH2C=CRC6H4CCH32NHCO2CH2CH2OnCHR’CH2OmRのモノマーの重合残基を18重量以下、好ましくは15重量以下、好ましくは12重量以下、好ましくは10重量以下、好ましくは8重量以下、好ましくは6重量以下、好ましくは4重量以下、好ましくは2重量以下含む。構造H2C=CRCOXCH2CH2OnCHR’CH2OmRもしくはH2C=CRC6H4CCH32NHCO2CH2CH2OnCHR’CH2OmRのモノマーにおいては、好ましいメタアクリル酸C8-C25アルキルはメタアクリル酸C12-C22アルキル、好ましくはメタアクリル酸C16-C22アルキル、好ましくはメタアクリル酸C12-C18アルキルである。典型的には、構造H2C=CRCOXCH2CH2OnCHR’CH2OmRを有するモノマーにおいては、XはOであり;RはC8-C25アルキル、好ましくはC12-C22アルキル、好ましくはC16-C22アルキルであり;nは15~30でありかつmは0~5であり;好ましくはnは18~25でありかつmは0~3であり;好ましくはnは18~25でありかつmは0~2であり;R’およびRはメチルである。好ましくは、ポリマーは、アクリル系モノマーではないモノマーの重合残基を10重量以下、好ましくは7重量以下、好ましくは5重量以下、好ましくは2重量以下含む。ポリマーは架橋ポリマーであることができ、すなわち、架橋剤、例えば、2以上の非共役エチレン性不飽和基を有するモノマーが重合中にコポリマー成分と共に含まれる。このようなモノマーの好ましい例には、例えば、ジもしくはトリアリルエーテル、およびジオールもしくはポリオールのジもしくはトリ-メタアクリリルエステル例えば、トリメチロールプロパンジアリルエーテルTMPDE、エチレングリコールジメタクリラート、ジ-もしくはトリ-酸のジもしくはトリ-アリルエステル、メタアクリル酸アリル、ジビニルスルホン、トリアリルホスファート、ジビニル芳香族例えば、ジビニルベンゼンが挙げられる。好ましくは、ポリマー中に重合された架橋剤残基の量は0.3重量以下、好ましくは0.2重量以下、好ましくは0.1重量以下、好ましくは0.05重量以下、好ましくは0.02重量以下、好ましくは0.01重量以下である。好ましくは、ポリマーは、水性媒体中に分散された離散粒子としてポリマーを含む水性組成物として提供される。この水性分散物においては、ポリマー粒子の平均粒子直径は典型的には、20~1,000nmの範囲内、好ましくは50~500nmの範囲内、より好ましくは75~350nmの範囲内である。本明細書において粒子サイズはニューヨーク州ホルツビルのブルックハーベンインスツルメンツコーポレーションによって製造されたブルックハーベンモデルBI-90粒子サイズ測定装置を用いて決定される有効直径として報告されるものである。水性分散物中のポリマー粒子の量は、典型的には、水性分散物の重量を基準にして15~60重量、好ましくは20~50重量の範囲内である。好ましくは、液体洗濯洗剤組成物のpHは6~12、好ましくは6.5~10.5、好ましくは7~10、好ましくは8~10、好ましくは8~9.5の範囲にあるように調節される。配合物のpHを調節するのに好適な塩基には、無機塩基、例えば、水酸化ナトリウムおよび水酸化カリウム;水酸化アンモニウム;並びに有機塩基、例えば、モノ-、ジ-もしくはトリ-エタノールアミンが挙げられる。塩基の混合物が使用されうる。水性媒体のpHを調節するのに好適な酸には、無機酸、例えば、塩酸、リン酸および硫酸;並びに有機酸、例えば、酢酸が挙げられる。酸の混合物が使用されうる。配合物は塩基を用いてより高いpHに調節され、次いで酸を用いて上記範囲に滴定で戻されることができる。本発明の方法に使用するのに好適な重合技術には、乳化重合および溶液重合、好ましくは乳化重合が挙げられる。水性乳化重合プロセスは典型的には、水性反応混合物中で行われ、この水性反応混合物は、水性反応媒体中に少なくとも1種のモノマー、および様々な合成アジュバント、例えば、フリーラジカル源、緩衝剤、および還元剤を含む。場合によっては、分子量を制限するために、連鎖移動剤、好ましくはメルカプタン、好ましくはC8-C12アルキルメルカプタン例えば、n-ドデシルメルカプタン、nDDMが使用され;好ましくは0.5以下の連鎖移動剤が使用される。水性反応媒体は水性反応混合物の連続流体相であり、かつ水性反応媒体の重量を基準にして50重量を超える水および場合によっては1種以上の水混和性溶媒を含む。好適な水混和性溶媒には、メタノール、エタノール、プロパノール、アセトン、エチレングリコールエチルエーテル、プロピレングリコールプロピルエーテルおよびジアセトンアルコールが挙げられる。好ましくは、水性反応媒体は、水性反応媒体の重量を基準にして90重量を超える水、より好ましくは95重量を超える水を含む。最も好ましいのは、水性反応媒体の重量を基準にして98~100重量の水を含む水性反応媒体である。ポリマーは、重合が熱酸化剤、好ましくは過硫酸のナトリウム、アンモニウム、カリウム塩を用いる熱酸化剤の存在下で、起こる熱開始方法によって製造されうる。ポリマーは、酸化剤、還元剤および金属触媒の存在下であって、かつ少なくとも5つの炭素原子を有するアルキル基を含むペルエステル、ヒドロペルオキシド、もしくはペルオキシドの実質的に非存在下で、重合の少なくとも30が起こるレドックス方法によって製造されうる。このレドックスシステムは1種以上の酸化剤を好適な還元剤および金属触媒と組み合わせて使用する。好ましくは、全モノマーの少なくとも40重量、好ましくは少なくとも50重量、好ましくは少なくとも60重量、好ましくは少なくとも70重量、好ましくは少なくとも80重量はレドックスシステムの存在下で重合される。モノマーの全重量はレドックスシステムが添加される時点ですでに重合されたモノマーを含む。好適な酸化剤には、例えば、t-アルキルヒドロペルオキシド、t-アルキルペルオキシドおよびt-アルキルペルエステルそれぞれの場合において、t-アルキル基は5個より少ない炭素原子を有する;過酸化水素、過酸化ナトリウム、過酸化カリウム、過硫酸塩、過炭酸塩、過ホウ酸塩、過リン酸およびその塩、過マンガン酸カリウム、並びにペルオキソ二硫酸のアンモニウムもしくはアルカリ金属塩が挙げられる。好ましい酸化剤には、過硫酸塩、過炭酸塩および過ホウ酸塩が挙げられ;好ましくは過硫酸塩が挙げられる。本発明の方法においては、重合は少なくとも5個の炭素原子を有するアルキル基を含むペルオキシド、ヒドロペルオキシドまたはペルエステルの実質的に非存在下で起こる。本明細書において、語句実質的に非存在下でとは、酸化剤が、C5またはそれより大きいアルキル基を有するペルオキシド、ヒドロペルオキシドまたはペルエステルを5重量未満、好ましくは2重量未満、好ましくは1重量未満、好ましくは0.5重量未満、好ましくは0.1重量未満、好ましくは0重量しか含まないことを意味する。好ましくは、重合はあらゆるペルオキシド、ヒドロペルオキシドまたはペルエステルの実質的に非存在下で行われる。好ましくは、酸化剤はモノマーの全重量を基準にして、全量で0.01~1重量、好ましくは0.03~0.5重量、好ましくは0.05~0.25重量で存在する。好適な還元剤には、ナトリウムスルホキシラートホルムアルデヒド、アスコルビン酸、イソアスコルビン酸、硫黄含有酸のアルカリ金属およびアンモニウム塩、例えば、亜硫酸ナトリウム、亜硫酸水素塩、チオ硫酸塩、ヒドロ亜硫酸塩、硫化物、水硫化物、亜ジチオン酸塩、ホルマジンスルフィン酸formadinesulfinicacid、ヒドロキシメタンスルホン酸、ナトリウム2-ヒドロキシ-2-スルフィナト酢酸、アセトンビサルファイトacetonebisulfite、アミン、例えば、エタノールアミン、酸、例えば、グリコール酸、グリオキシル酸水和物、乳酸、グリセリン酸、リンゴ酸、酒石酸、ならびに前記の酸の塩が挙げられる。好ましい還元剤はイソアルコルビン酸である。好ましくは、還元剤は、モノマーの全重量を基準にして、全量で0.01~1重量、好ましくは0.03~0.4重量、好ましくは0.05~0.2重量で存在する。好適な金属触媒はレドックス反応触媒金属塩であり、例えば、鉄、銅、マンガン、銀、白金、バナジウム、ニッケル、クロム、パラジウムおよびコバルトが挙げられる。好ましい金属触媒は鉄、銅およびこれらの組み合わせから選択され;好ましくは鉄である。好ましくは、金属触媒は、モノマーの全重量中の金属イオン含量を基準にして、全量で少なくとも0.1ppm、好ましくは少なくとも0.5ppm、好ましくは少なくとも1ppm、好ましくは少なくとも2ppm、好ましくは少なくとも3ppm、好ましくは少なくとも4ppmで存在し;好ましくは金属触媒は、全量で、100ppm以下、好ましくは50ppm以下、好ましくは25ppm以下、好ましくは20ppm以下で存在する。モノマーの全重量は、酸化剤、還元剤および金属イオンが添加される時点ですでに重合されたモノマーを含む。酸化剤、還元剤および金属イオンで触媒された重合反応の部分が触媒金属を含む装置、例えば、スチール反応器と接触して行われる場合には、追加の金属イオンを他の反応物質と共に添加する必要がない場合がある。本発明のある好ましい実施形態においては、モノマー混合物の一部分は、酸化剤を開始剤として使用して部分的に重合され、次いで、残りのモノマーを添加して、酸化剤、還元剤および金属触媒の存在下で重合される。好ましくは熱酸化剤を用いて、全モノマーの50重量未満、好ましくは25重量未満、好ましくは15重量未満、好ましくは10重量未満が重合される。この熱重合される物質は重合の開始時にその場で、またはあらかじめ製造されたポリマーシードから、またはチェイサーchaser添加の結果として形成されうる。さらに、重合はレドックスプロセス酸化剤/還元剤/および金属触媒を使用して開始されることができ、第二段階は熱プロセスを使用することができた。このプロセスのレドックス部分は漸次フィード、ショット、フィードとその後のショット、もしくはショットとその後のフィード、または他の可能な組み合わせであることができる。ショット添加は、比較的短い時間、例えば、20分未満、好ましくは15分未満、好ましくは10分未満にわたってモノマーが添加される添加であり、その結果、その添加の後で反応混合物はかなりの未反応のモノマーを含むであろう。典型的には、ショット添加はモノマーのみを含み、触媒は別に、好ましくはこのショット添加の後で、反応混合物に添加される。重合のほとんど、すなわち、少なくとも85、好ましくは少なくとも90、好ましくは少なくとも95が完了した後で、残留するモノマーのほとんどを重合させるように追加の開始剤がチェイサーとして添加されることができる。チェイサーは熱開始剤またはレドックスシステムであることができる。典型的なレドックス重合がポリマーNの製造について以下のように例示される。機械式攪拌装置、加熱マントル、熱電対、凝縮器、並びにモノマー、開始剤および窒素の添加のための入口を備えた1リットル丸底フラスコに、271.2グラムの脱イオン水を入れた。この混合物を攪拌する様にセットし、45°Cに加熱した。この反応系は重合の開始前に窒素で1時間スパージされた。5.78グラムの28ラウリル硫酸ナトリウムおよび124.5グラムの脱イオン水を磁気攪拌しつつ容器に入れることによりモノマーコフィード溶液が製造された。14.26グラムのMA-20をこの容器に入れて、次いで、100グラムのBA、次いで、87グラムのMAAをゆっくりと添加し、滑らかで安定なモノマーエマルションを形成した。この溶液をケトルへの添加のためのシリンジに入れた。0.29グラムの過硫酸ナトリウムおよび10.7グラムの脱イオン水を添加することによりケトル触媒チャージが調製され、とっておかれた。0.06グラムのイソアスコルビン酸および13.3グラムの脱イオン水のケトルアクチベータ溶液が製造され、とっておかれた。0.595グラムの過硫酸ナトリウムおよび39.3グラムの脱イオン水のコフィード触媒溶液が製造され、ケトルへの添加のためのシリンジに入れられた。0.119グラムのイソアスコルビン酸および40グラムの脱イオン水のコフィードアクチベータ溶液が製造され、ケトルへの添加のためのシリンジに入れられた。45°Cで1時間のスパージ後、5.73グラムの28ラウリル硫酸ナトリウムが4グラムの脱イオン水すすぎと共に、ケトルに入れられた。45°Cで、0.8グラムの0.15硫酸鉄七水和物溶液がこのケトルに添加され、その後すぐにイソアスコルビン酸ケトルアクチベータ、次いで過硫酸ナトリウム触媒溶液を添加した。モノマーエマルションコフィードおよび触媒コフィードが同時に開始された。モノマーエマルションコフィードは3.7グラム/分の割合で90分間にわたって添加された。コフィードアクチベータおよび触媒溶液は0.4グラム/分の割合で合計100分間で添加された。これらコフィードの完了後に、反応系は45°Cで10分間保持された。この保持中に、チェイサー溶液の2つの同じセットが準備された。0.071グラムのイソアスコルビン酸が6.6グラムの脱イオン水に溶かされ、そして0.15グラムの70tert-ブチルヒドロペルオキシドが6.6グラムの脱イオン水と混合され、両方のセットはとっておかれた。上記保持の終わりの時に、チェイサー溶液の第1のセットがショットでこのケトルに添加され、20分間保持された。この保持の後で、チェイサーセット2がショットで添加され、20分間保持された。このチェイサーの完了時に、反応系は室温に冷却され、100メッシュバッグを通してろ過された。最終的なエマルションポリマーは25.0の固形分を有していた。ここで言及されるアクリル系モノマーには、アクリル酸AA、メタクリル酸MAA、アクリル酸エチルEA、アクリル酸n-ブチルBA、メタクリル酸n-ブチルBMA、アクリル酸2-エチルヘキシルEHA、アクリル酸メチルMA、メタクリル酸ラウリルLMA、MA-20C16-C18アルコールの20モルエトキシ化物のメタクリル酸エステル、MA-22C22アルコールの25モルエトキシ化物のメタクリル酸エステルが挙げられる。n-ドデシルメルカプタンnDDMが多くの場合連鎖移動剤として使用される。各モノマーの量は全モノマーnDDMを含まない量のパーセントとして計算され、nDDMの量も全モノマーのパーセントとして示され、すなわち、モノマーパーセンテージはnDDM抜きで合計100になる。Witco90フレーク=アニオン性ドデシルベンゼンスルホン酸ナトリウム線状アルキルベンゼンスルホン酸塩、90活性;NEODOL25-7アルコールエトキシラートAE=アルコール1モルあたり平均約7モルのエチレンオキシドを有する非イオン性C12-C15アルコール100活性。アルキルエトキシラート硫酸金属塩AEOSの例には、WITCOLATELES-60C=アニオン性C12-C143モルEO硫酸ナトリウム、60活性;EMPICOLESB70=アニオン性C12-C142モルEO硫酸ナトリウム、70活性;が挙げられる。均質な液体を確実にするために、配合物は以下の6工程で製造された。二軸スピードミキサーを使用設定33で3540rpm界面活性剤がプラスチックマックス100スピードミキサーカップに入れられ、スピードミキサーFlackTekSpeedMixer商標モデルDAC150FVZ-Kで3540rpmで1分間ブレンドされた。次いで、プロピレングリコールおよびエタノールが添加され、再び混合された。次いで、クエン酸水性35重量が添加され、混合された。レオロジー調整剤が添加され、混合された。最後に、水酸化ナトリウム水性30重量が添加され、混合された。サンプルは室温で一晩保存され、2日目にスピードミキサーで3540rpmで1分間再混合された。3日目に、全てのサンプルはまずスピードミキサーで3540rpmで1分間再混合された。次いで、セミマイクログラス組み合わせ電極サーモサイエンティフィックROSS8103BNを備えたOrion4StarpH計を用いて、各サンプルのpHが測定された。このpH計は、使用前にpH4、7、10の緩衝液で較正された。次いで、水酸化ナトリウム溶液もしくはクエン酸溶液を用いて、各サンプルのpHが8.2~8.4に調節された。約0.7mLのサンプルが1mLガラスバイアルに分配され、PICAII透明度測定のために蓋をされた。ピペットを用いて、約4~5mLのサンプルが自動化アントンパールAntonPaarレオロジー測定のためのPPR試験管に注がれもしくは入れられた。バイアルに泡を入れないことに注意する。特性評価:自動化アントンパールM-301レオメータを用いてレオロジー試験が行われた。粘度は20~40°Cの温度で剪断速度0.1~117s-1で測定された。透明度および相安定性は、相特定および特性評価装置PhaseIdentificationandCharacterizationApparatus:PICAを用いて、5、20および45°Cで測定された。標準側方照明sidelighting方法および平面偏光照明planepolarizedlighting方法の両方を用いて、各サンプルのイメージが得られた。透明度および相の数を処理するために、エポックSymyx、カリフォルニアソフトウェアが使用された。比較例1:3種の界面活性剤LABS/AEOS/AE比率0.333/0.333/0.333の界面活性剤33の界面活性剤システムにおいて、1.25のポリマーAが添加された。この配合物はpH8.2に調節された。20および40°Cでのポアpour剪断粘度20s-1の剪断速度は595および223cPであり、並びに5,20および45°Cでの透明度はそれぞれ23、17および12であった。実施例1~5比較例1と同じ界面活性剤システムにおいて、1.25の新規レオロジー調整剤が添加された。この配合物はpH8.2に調節された。20および40°Cでのポア剪断粘度20s-1の剪断速度並びに5,20および45°Cでの透明度が測定された。結果は表3に示される。新規レオロジー調整剤は対照のポリマーAよりも有意に高い粘度を有している。例えば、実施例1はポリマーAよりも40増加した粘度を有している。新規レオロジー調整剤は、試験された3つ全ての温度で対照のポリマーAよりも高い透明度低い透明度数claritynumberを有する。実施例1~5の配合物:33界面活性剤の洗濯用液体配合物センターポイント;CenterPointネフェロメトリック濁度単位NephelometricTurbidityUnits:NTUが示されることを除いて、透明度および相安定性を測定するために、相特定および特性評価装置PICAIIが使用された。エポックソフトウェアSymyx、カリフォルニア州PICAIIV10.0.5-現行バージョンが使用された。蓋をされた1mLガラスバイアル中の各サンプルが、ロボットグリッパーアームで96ウェルアルミニウムプレートから筐体に移された。この筐体内でキヤノンレーベルXTiカメラを用いて標準白色光および平面偏光の双方を用いてイメージが得られた。PICAIIはサンプル間の相対的濁度比較提供するが、ネフェロメトリック濁度単位NTUでの絶対的濁度を提供しない。PICAII透明度数はNTUとの直接的な相関性を有していない。しかし、両方の試験は与えられたサンプルについて同様の結論をもたらす。20以下のPICAII透明度値はサンプルが目視で透明であることを示す。透明度数がより高くなると、配合物はより曇っている。PICAIIは透明度データに加えて、見た目のイメージも提供する。実施例1~5および比較例1のポア剪断粘度および透明度比較ベース配合物:LABS/AEOS/AE0.333/0.334/0.333、界面活性剤合計濃度33、ポリマー量1.25。比較例2:3種の界面活性剤LABS/AEOS/AE比率0.270/0.348/0.382の界面活性剤36の界面活性剤システムにおいて、0.8のポリマーAが添加された。この配合物はpH8.3に調節された。20および40°Cでのポア剪断粘度20s-1の剪断速度は412および132cPであり、並びに5,20および45°Cでの透明度はそれぞれ25、22および14であった。実施例6~8比較例1と同じ界面活性剤システムにおいて、0.8の新規レオロジー調整剤が添加された。この配合物はpH8.3に調節された。20および40°Cでのポア剪断粘度20s-1の剪断速度並びに5,20および45°Cでの透明度が測定された。結果は表4に示される。新規レオロジー調整剤は対照のポリマーAよりも有意に高い粘度を有している。例えば、実施例7はポリマーAよりも32増加した粘度を有している。新規レオロジー調整剤は、試験された3つ全ての温度で対照のポリマーAよりも高い透明度低い透明度数を有する。実施例6~8の配合物:36界面活性剤の洗濯用液体配合物実施例1~5および比較例2のポア剪断粘度および透明度PICA比較ベース配合物:LABS/AEOS/AE0.270/0.348/0.382、界面活性剤合計濃度36、ポリマー量0.8。比較例3:3種の界面活性剤LABS/AEOS/AE比率0.60/0.02/0.38の界面活性剤33の界面活性剤システムにおいて、01.2のポリマーAが添加された。この配合物はpH8.3に調節された。20および40°Cでのポア剪断粘度20s-1の剪断速度は389および170cPであり、並びに5,20および45°Cでの透明度はそれぞれ41、38および27であった。実施例9~10比較例3と同じ界面活性剤システムにおいて、1.2の新規レオロジー調整剤が添加された。この配合物はpH8.3に調節された。20および40°Cでのポア剪断粘度20s-1の剪断速度並びに5,20および45°Cでの透明度が測定された。結果は表5に示される。新規レオロジー調整剤は対照のポリマーAよりも有意に高い粘度を有している。例えば、実施例8はポリマーAよりも27増加した粘度を有している。新規レオロジー調整剤は、試験された3つ全ての温度で対照のポリマーAよりも高い透明度低い透明度数を有する。実施例9~10の配合物:33界面活性剤で低AEOSの洗濯用液体配合物実施例1~5および比較例2のポア剪断粘度および透明度比較ベース配合物:LABS/AEOS/AE0.6/0.02/0.38、界面活性剤合計濃度33、ポリマー量1.2。36界面活性剤配合物中の0.5のポリマーA、B、GおよびH36界面活性剤の洗濯用液体配合物pH8.2に調節上記レオロジーデータはTAインスツルメンツAR2000レオメータを用いて20°Cで集計された。NTUはネフェロメータを用いて室温で測定された。硫酸塩を含まないシャンプー配合物におけるレオロジー調整剤配合は以下の通りである:硫酸塩を含まないシャンプーは10のスルホコハク酸ラウレス二ナトリウム10およびコカミドプロピルベタイン2界面活性剤合計12を含んでいる。硫酸塩を含まないシャンプーの配合トリエタノールアミンが添加されて、pH7.0にされた。pH7で、より疎水性の骨格を有する新規レオロジー調整剤は、硫酸塩を含まない界面活性剤12のものをポリマーAほど増粘させない。高い透明度数曇りを有するポリマーFを除いて、他の新規のレオロジー調整剤はポリマーAと同様の透明度を有している。粘度およびPICA透明度数レオロジー調整剤のEHA量が粘度および透明度に及ぼす影響配合は33界面活性剤の洗濯用液体配合物センターポイントについて上述したのと同じである。様々なEHAレベルでの粘度およびPICA透明度数ベース配合物:LABS/AEOS/AE0.333/0.334/0.333、界面活性剤合計濃度33、ポリマー量1.25。最も高い粘度は9のEHAを含むポリマーJレオロジー調整剤についてである。4のEHAでは、ポリマーIの粘度はポリマーAの粘度よりも依然として高く、かつ透明度もより良好である。ポリマーK変異型が粘度および透明度に及ぼす影響配合は33界面活性剤の洗濯用液体配合物センターポイントについて上述したのと同じである。BASIPOMERBEMホーブPhobeを伴うポリマーK比較の粘度およびPICA透明度数ベース配合物:LABS/AEOS/AE0.333/0.334/0.333、界面活性剤合計濃度33、ポリマー量1.25。10シポマーホーブSipomerphobeを伴うポリマーKベースのレオロジー調整剤については、20BAを含むポリマーLの粘度は、BAを含まないポリマーKの粘度の2倍を超えている。さらに、ポリマーL20BAの透明度はポリマーKの透明度よりもかなり良好である。界面活性剤合計量が粘度および透明度に及ぼす影響10および15配合物は1/1/1の比率のLABS/AEOS/AE3.33/3.34/3.33を有する10界面活性剤、および1.25の量のレオロジー調整剤を含む。10界面活性剤濃度での粘度およびPICA透明度数ベース配合物:LABS/AEOS/AE0.333/0.334/0.333、界面活性剤合計濃度10、ポリマー量1.25。10の界面活性剤合計濃度において、ポリマーAは、増大した疎水性骨格を有する新規レオロジー調整剤よりも高い粘度および良好な透明度を有する。配合物は1/1/1の比率のLABS/AEOS/AE5/5/5を有する15界面活性剤、および1.25の量のレオロジー調整剤を含む。15界面活性剤濃度での粘度およびPICA透明度数ベース配合物:LABS/AEOS/AE0.333/0.334/0.333、界面活性剤合計濃度15、ポリマー量1.25。15の界面活性剤合計濃度において、増大した疎水性骨格を有するいくつかの新規レオロジー調整剤B、D、Eは、対照であるポリマーAと同等もしくはより高い粘度および良好な透明度を有する。ポリマーM比較およびポリマーNでの粘度および透明度数ベース配合物:LABS/AEOS/AE0.333/0.334/0.333、界面活性剤合計濃度36、ポリマー量0.5。26界面活性剤配合物中での、アルキルキャップポリアルキレンオキシドモノマー残基ポリマーO、PおよびQを有しないポリマーの1での効果以下に示されるポリマーRおよびSについては、ポリマーRおよびSは2で存在した。上記レオロジーデータはTAインスツルメンツAR2000レオメータを用いて20°Cで集計された。NTUはネフェロメータを用いて室温で測定された。相分離に及ぼす界面活性剤およびポリマーの影響架橋の効果ポリマーRおよびSのサンプルが以下のように配合された。粘度および透明度は上述のように測定され、結果は以下の表に示される。上記レオロジーデータはTAインスツルメンツAR2000レオメータを用いて20°Cで集計された。NTUはネフェロメータを用いて室温で測定された。"